(57)【要約】  本発明は、安定で、高度に充填される歯科用組成物に関するものである。当該歯科用組成物は、（１）少なくとも１種のＵＶ及び陽イオン反応性のオキシラン官能化シリコーンと、（２）少なくとも１種の歯科用充填剤（ＳｉＯ２）と、（３）アルキルアンモニウム塩の形態のポリウレタン／アクリレート共重合体であってそのアミン指数が１グラムの分散剤当たり１００ｍｇ以下の水酸化カリウムであるものを基材とする分散剤と、（４）陽イオン光開始剤（硼酸ヨードニウム）と、（５）光増感剤とを含む。これらの歯科用組成物は、義歯を製造するために、及び歯の修復のために使用できる。【特許請求の範囲】
【請求項１】
歯科用組成物であって、
（１）陽イオンで且つ化学線、好ましくは化学線活性化下で反応する少なくとも１種の化合物と、
（２）該組成物の総重量に対して少なくとも１０重量％の割合で存在する少なくとも１種の歯科用充填剤と、
（３）アミン指数が１グラムの分散剤当たり１００ｍｇ以下の水酸化カリウムであるものから選択される少なくとも１種の有機重合体又は共重合体を基材とする少なくとも１種の分散剤と、
（４）少なくとも１種の陽イオン性光開始剤と、
（５）随意として少なくとも１種の光増感剤と
を含む、歯科用組成物。
【請求項２】
酸指数が１ｇの分散剤当たり２００ｍｇ以下の水酸化カリウムであることを特徴とする、請求項１に記載の組成物。
【請求項３】
歯科用充填剤（２）が１０〜８５重量％で存在することを特徴とする、請求項１に記載の組成物。
【請求項４】
分散剤（３）が、随意としてアルキルアンモニウム塩の形態のポリウレタン／アクリレート共重合体よりなる群から選択されることを特徴とする、請求項１又は２に記載の歯科用組成物。
【請求項５】
分散剤（３）が５０ｐｐｍ〜１％、好ましくは１００ｐｐｍ〜５０００ｐｐｍで存在することを特徴とする、請求項１〜４のいずれかに記載の歯科用組成物。
【請求項６】
陽イオン反応性化合物（１）がエポキシ、ビニルエーテル、オキセタン、スピロオルトカーボネート、スピロオルトエステル及びそれらの組合せよりなる単量体及び／又は（共）重合体の群から選択されることを特徴とする、請求項１〜５のいずれかに記載の歯科用組成物。
【請求項７】
陽イオン反応性化合物（１）が、周囲温度で液体であり又は１００℃以下の温度で溶融し得る少なくとも１種の架橋性及び／又は重合性シリコーンオリゴマー又は重合体からなり、且つ、
・次式（ＦＳ）：
【化１】
2007515377.tif 000047
（式中、
ａ＝０、１又は２であり、
Ｒ0は、それぞれ同一又は異なるものであり、そしてアルキル、シクロアルキル、アリール、ビニル、水素又はアルコキシ基、好ましくはＣ1〜Ｃ6低級アルキルを表し、
Ｚは、それぞれ同一又は異なるものであり、そして少なくとも１種の反応性エポキシ及び／又はアルケニルエーテル及び／又はオキセタン及び／又はジオキソラン及び／又はカーボネート官能基を含有する有機置換基である）
の少なくとも１個の単位と、
・少なくとも２個の珪素原子と
を含むことを特徴とする、請求項１〜６のいずれかに記載の歯科用組成物。
【請求項８】
Ｚが、少なくとも１個の反応性エポキシ及び／又はジオキソラン官能基、好ましくは少なくとも１個の反応性エポキシ官能基を含有する有機置換基Ｚ１であることを特徴とする、請求項７に記載の歯科用組成物。
【請求項９】
オリゴマー又は重合体（１）が、反応性アルケニルエーテル、オキセタン及び／又はカーボネート官能基Ｚ２のような他の反応性官能基Ｚをさらに含有することを特徴とする、請求項６又は７に記載の組成物。
【請求項１０】
反応性官能基Ｚ１が次の基：
【化２】
2007515377.tif 000048
から選択されることを特徴とする、請求項６又は７に記載の組成物。
【請求項１１】
光開始剤が、硼酸塩光開始剤であり、且つ、次式のものであって、
・その陽イオン硼酸塩部分が
（１）次式（Ｉ）：
［（Ｒ1）n−Ａ−（Ｒ2）m］+      （Ｉ）
（式中、
Ａは、例えば、Ｉ、Ｓ、Ｓｅ、Ｐ又はＮのような第１５〜１７族元素を表し、
Ｒ1は、Ｃ6〜Ｃ20複素環式又は炭素環式アリール基を表し、ここで、該複素環式基は、ヘテロ原子として窒素又は硫黄を含有することができ、
Ｒ2は、Ｒ1又はＣ1〜Ｃ30線状若しくは分岐アルキル若しくはアルケニル基を表し、ここで、該Ｒ1及びＲ2基は、Ｃ1〜Ｃ25アルコキシ、Ｃ1〜Ｃ25アルキル、ニトロ、クロル、ブロム、シアノ、カルボキシル、エステル又はメルカプト基で置換されていてよく、
ｎは１〜ｖ＋１の範囲の整数であり、ここで、ｖは元素Ａの原子価であり、
ｍは０〜ｖ−１の範囲の整数であり、ここで、ｎ＋ｍ＝ｖ＋１である）
のオニウム塩、
（２）オキソイソチオクロマニウム塩、
（３）次式（III）：
（Ｌ1Ｌ2Ｌ3Ｍ）+q
（式中、
Ｍは第４〜１０族の金属、特に、鉄、マンガン、クロム又はコバルトを表し、
Ｌ1は、π電子によって金属Ｍに結合する１個の配位子を表し、ここで、該配位子は、η3−アルキル、η5−シクロペンタジエニル及びη7−シクロヘプタトリエニル配位子並びに随意として置換されたη6−ベンゼン配位子及び２〜４個の縮合環であってそれぞれの環が３〜８個のπ電子によって金属Ｍの原子価殻に貢献し得るものを有する化合物から選択されるη6−芳香族化合物から選択されるものとし、
Ｌ2は、π電子によって金属Ｍに結合する１個の配位子を表し、ここで、該配位子は、η7−シクロヘプタトリエニル配位子並びに随意として置換されたη6−ベンゼン配位子及び２〜４個の縮合環であってそれぞれの環が６又は７個のπ電子によって金属Ｍの原子価殻に貢献し得るものを有する化合物から選択されるη6−芳香族化合物から選択されるものとし、
Ｌ3は、σ電子によって金属Ｍに結合する０〜３個の同一又は異なる配位子を表し、且つ、ＣＯ及びＮＯ2+から選択され、ここで、Ｌ1、Ｌ2及びＬ3が貢献する該錯体の全電子電荷ｑ及び金属Ｍのイオン電荷は正であり、しかも１又は２である）
の有機金属塩
から選択され、そして
・その陰イオン硼酸塩部分が次式：
［ＢＸaＲb］-
（式中、
ａ及びｂは、ａについては０〜３の範囲の整数であり、そしてｂについては１〜４の範囲の整数であり、ここで、ａ＋ｂ＝４であり、
記号Ｘは、ハロゲン原子（塩素、弗素）（ａ＝０〜３）、ＯＨ官能基（ａ＝０〜２）を表し、
記号Ｒは同一又は異なるものであり、そして
・陽イオン部分が第１５〜１７族元素のオニウムである場合には、例えば、ＯＣＦ3、ＣＦ3、ＮＯ2若しくはＣＮのような少なくとも１個の電子求引基によって、及び／又は少なくとも２個のハロゲン原子（特に弗素）によって置換されたフェニル基、
・陽イオン部分が第４〜１０族元素の有機金属錯体である場合には、少なくとも１個の電子求引元素又は電子求引基、特にハロゲン原子（特に弗素）、ＣＦ3、ＯＣＦ3、ＮＯ2又はＣＮによって置換されたフェニル基、
・陽イオン部分に関わりなく、例えばビフェニル、ナフチルのような少なくとも２個の芳香核を含有するアリール基であって、少なくとも１個の電子求引元素又は基、特にハロゲン原子（具体的には弗素）、ＯＣＦ3、ＣＦ3、ＮＯ2又はＣＮによって置換されていてよいもの
を表す）
を有するもの
から選択されることを特徴とする、請求項１〜１０のいずれかに記載の歯科用組成物。
【請求項１２】
光開始剤が、［（Ｃ8Ｈ17）−Ｏ−Φ−Ｉ−Φ］+・［Ｂ（Ｃ6Ｆ5）4］-；
［Ｃ12Ｈ25−Φ−Ｉ−Φ］+・［Ｂ（Ｃ6Ｆ5）4］-；
［（Ｃ8Ｈ17−Ｏ−Φ）2Ｉ］+・［Ｂ（Ｃ6Ｆ5）4］-；
［（Ｃ8Ｈ17）−Ｏ−Φ−Ｉ−Φ）］+・［Ｂ（Ｃ6Ｆ5）4］-；
［（Φ）2Ｓ−Φ−Ｏ−Ｃ8Ｈ17］+・［Ｂ（Ｃ6Ｈ4ＣＦ3）4］-；
［（Ｃ12Ｈ25−Φ）2Ｉ］+・［Ｂ（Ｃ6Ｆ5）4］-；
［（ＣＨ3−Φ−Ｉ−Φ−ＣＨ（ＣＨ3）2］+・［Ｂ（Ｃ6Ｆ5）4］-；
（η5−シクロペンタジエニル）（η6−トルエン）Ｆｅ+・［Ｂ（Ｃ6Ｆ5）4］-；
（η5−シクロペンタジエニル）（η6−メチル−１−ナフタリン）Ｆｅ+・［Ｂ（Ｃ6Ｆ5）4］-；
（η5−シクロペンタジエニル）（η6−クメン）Ｆｅ+・［Ｂ（Ｃ6Ｆ5）4］-；
［（Ｃ12Ｈ25−Φ）2Ｉ］+・［Ｂ（Ｃ6Ｈ3（ＣＦ3）2）］-；
［ＣＨ3−Φ−Ｉ−Φ−ＣＨ2ＣＨ（ＣＨ3）2］+・［Ｂ（Ｃ6Ｆ5）4］-；
［ＣＨ3−Φ−Ｉ−Φ−ＣＨ2ＣＨ（ＣＨ3）2］+・［Ｂ（Ｃ6Ｈ3（ＣＦ3）2）4］-
から選択されることを特徴とする、請求項１１に記載の組成物。
【請求項１３】
１個以上の置換又は非置換芳香核を含有し且つ２００〜５００ｎｍの光の残存吸収を有する芳香族炭化水素光増感剤（５）を含むことを特徴とする、請求項１〜１２のいずれかに記載の歯科用組成物。
【請求項１４】
光増感剤が、
・４，４'−ジメトキシベンゾイン、
・２，４−ジエチルチオキサントン、
・２−エチルアントラキノン、
・２−メチルアントラキノン、
・１，８−ジヒドロキシアントラキノン、
・過酸化ジベンゾイル、
・２，２−ジメトキシ−２−フェニルアセトフェノン；ベンゾイン、
・２−ヒドロキシ−２−メチルプロピオフェノン；ベンズアルデヒド、
・４−（２−ヒドロキシエトキシ）フェニル−２−ヒドロキシ−２−メチルプロピルケトン、
・ベンゾイルアセトン、
・
【化３】
2007515377.tif 000049
・２−イソプロピルチオキサントン、
・１−クロル−４−プロポキシチオキサントン、
・４−イソプロピルチオキサントン、
・
【化４】
2007515377.tif 000050
【化５】
2007515377.tif 000051
・及びそれらの混合物
よりなる群から選択されることを特徴とする、請求項１３に記載の組成物。
【請求項１５】
シリコーンオリゴマー及び／又は重合体（１）が、次の平均的な式：
【化６−１】
2007515377.tif 000052
【化６−２】
2007515377.tif 000053
【化６−３】
2007515377.tif 000054
【化６−４】
2007515377.tif 000055
【化６−５】
2007515377.tif 000056
【化６−６】
2007515377.tif 000057
【化６−７】
2007515377.tif 000058
【化６−８】
2007515377.tif 000059
【化６−９】
2007515377.tif 000060
【化６−１０】
2007515377.tif 000061
【化６−１１】
2007515377.tif 000062
【化６−１２】
2007515377.tif 000063
【化６−１３】
2007515377.tif 000064
【化６−１４】
2007515377.tif 000065
【化６−１５】
2007515377.tif 000066
を有する少なくとも１種のシリコーンからなることを特徴とする、請求項１〜１４のいずれかに記載の歯科用組成物。
【請求項１６】
義歯を製造するための、請求項１〜１５のいずれかに記載の歯科用組成物の使用。
【請求項１７】
歯の修復のための、請求項１〜１５のいずれかに記載の歯科用組成物の使用。
【請求項１８】
請求項１〜１５のいずれかに記載の組成物から得られ得る義歯。
【請求項１９】
請求項１〜１５のいずれかに記載の組成物から得られ得る歯の修復用材料。
【発明の詳細な説明】
【技術分野】
【０００１】
本発明の分野は、歯科用組成物の分野である。より明確に言えば、本発明において開発された歯科用組成物は、義歯を製造するために及び歯の修復のために使用できる。
【背景技術】
【０００２】
これらの歯科用組成物は、従来、エポキシ樹脂又は光重合性シリコーン又はフリーラジカル重合性アクリレート樹脂である。これらの組成物は、粒状補強充填剤（例えば、疎水性化シリカの）、光開始剤及び随意として陽イオン性組成物又はフリーラジカル開始剤の場合には光増感剤をさらに含み、そしてさらに顔料又は安定剤のようなその他の機能性添加剤をも含む。これらのものを混合した後に、これらの組成物を成形し、次いで構造が歯の構造に類似する素材に光架橋させる。
【０００３】
充填剤が高い比表面積を有する非常に細かな粒子（〜０．０５μｍ）からなるという事実は、その樹脂への取り込みの程度を制限する要因である。これは、樹脂の吸収能力が制限されるためである。その結果は、このような組成物の充填剤レベルがまれにしか４５容量％以上に達しないということである。従って、これは、粒状充填剤に割り当てられた機械的強化機能を損なう。また、この粒状充填剤は、（光）重合性／架橋性種の反応性官能基とも相互作用するため、歯科用組成物の不安定性という問題の根底にあり得る。
【０００４】
米国特許第６３０６９２６号は、エポキシ（例えば、ポリテトラヒドロフラン、ＵＶＲ（商標）６１０５、ＥＰＯＮ（商標）８２８、ＧＹ２８１（商標））、オキセタン又は、とりわけ、陽イオンで及び放射線照射下で重合性／架橋性であるビニルエーテル樹脂、及び随意としてフリーラジカルで重合し得る（メタ）アクリレート樹脂を基材とする歯科用組成物に関する。光開始剤及び随意としてフリーラジカル開始剤である重合開始剤のほかに、必要に応じて、これらの組成物は、放射線を通さず、且つ、次の金属化合物：酸化物、ハロゲン化物、硼酸塩、燐酸塩、珪酸塩、炭酸塩、ゲルマニウム酸塩、テトラフルオル硼酸塩及びヘキサフルオル燐酸塩から選択され、７以下の等電点を有する微粒子状無機充填剤を含む。この組成物は、そのバーコル硬度が２５℃での陽イオン重合の３０分後に少なくとも１０であるようなものである。
【０００５】
これらの樹脂は、ＵＶ−可視化学線重合の化学線活性化放射線に対して完全には透過性でないという欠点を有する。これは、反応速度に有害であり、そのため非常に厚い光架橋材料を得る可能性を制限する。
【０００６】
特許出願ＦＲ−Ａ−２７８４０２５号は、陽イオンで及び放射線下で、その後に熱後架橋しつつ又はすることなく重合／架橋し得るシリコーン樹脂を基材とする歯科用組成物を提案することによってこれを改善させることを目的としている。これらのシリコーン樹脂は、オキシラン（エポキシド、オキセタンなど）又はビニルエーテル官能基などを含有する。このような組成物は、１種以上の陽イオン重合性及び／又は架橋性ポリジメチルシロキサンであってそれらの末端の少なくとも一つに次式：
【化１】
2007515377.tif 000002
の反応性官能基を有するものと、有効量の少なくとも１種の硼酸オニウム開始剤：
【化２】
2007515377.tif 000003
と、少なくとも１種の光増感剤と、ポリメタクリル酸メチル又は２００ｍ2／ｇの比表面積を有するヘキサメチルジシラザン処理ヒュームドシリカを基材とする不活性補強充填剤又は歯科用充填剤であって該組成物の総重量に対して少なくとも１０重量％の割合で該組成物に存在するものとを含む。これらの歯科用組成物は、義歯又は歯科用装置の製造用である。これらのシリコーンは、ＵＶ−可視光に対して非常に透過性であり、そのため＞４００ｎｍの可視範囲で放射するＵＶランプによって非常に短時間（１分以内）で光架橋する非常に厚い材料（数ミリメートルの厚さ）を得ることを可能にするという、陽イオンで架橋する有機樹脂以上の利点を有する。しかしながら、これらのシリコーンは、非常に低い粒度のクオーツ又はヒュームドシリカであってその表面シラノール及び／又は残留水が陽イオン性官能基と反応するもののようなルイス酸又はブレンステッド酸の特性を有する補強充填剤と共に処方される。従って、この種のシリコーン処方物は、該組成物の貯蔵中に不安定である。
【０００７】
充填剤によってもたらされるこの不安定性の問題のほかに、これらのシリコーン歯科用組成物は、依然として、充填の割合を増加させるという観点から改善できる余地があり、随意として機械的性質の改善を可能とするように置換され得る余地がある。
【０００８】
また、欧州特許出願ＥＰ−Ａ−１０５０２９１号を通して、良好な機械的性質に恵まれるように存在し、且つ、０．０５〜０．５μｍの粒度Φｍを有する１０〜７０容量％の充填剤（例えば、ヒュームドシリカ）（＞０．５０μｍの直径Φを有する５０容量％以下の粒子）と、フリーラジカルによって光重合し得るアクリル単量体と、次式：
Ｒ−［−ＣＯ−（ＣＨ2）5−Ｏ−］n−ＰＯ3Ｈ2
の燐酸エステル分散剤とを含有する、高度に充填される歯科用組成物も知られている。
【０００９】
フリーラジカル歯科用組成物に関するこの種の教示は、シリコーンを基材とする陽イオン性歯科用組成物には決して置き換えできない。これは、このＲ−［−ＣＯ−（ＣＨ2）5−Ｏ−］n−ＰＯ3Ｈ2分散剤が、特にオキシラン官能基の存在下で反応し且つ組成物の安定性を損なう重要な酸残基ＲＰＯ3Ｈ2を含有するため、陽イオン性組成物にとっては好適でないからである。
【００１０】
従って、従来技術は、ＵＶ下で陽イオン重合し得る単位（例えば、オキシラン）をベースとする歯科用組成物を安定化させ且つ樹脂中にかなりの量の充填剤を分散させるという二つの問題に対する満足のいく解決法を提供しないことは明らかである。
【特許文献１】米国特許第６３０６９２６号明細書
【特許文献２】仏国特許出願公開第２７８４０２５号明細書
【特許文献３】欧州特許出願公開第１０５０２９１号明細書
【発明の開示】
【発明が解決しようとする課題】
【００１１】
従って、本発明の必須の目的の一つは、安定性及び制限された充填割合に関する従来技術の欠点を示さない、ＵＶ下で陽イオン重合し得る単位（例えば、オキシラン）をベースとする新規な歯科用組成物を提供することによって、この状況を改善させることである。
【００１２】
本発明の別の必須の目的は、口腔環境中で重合及び／又は架橋し得る新規な陽イオン性歯科用組成物であって、安定で且つ高度に充填される（例えば、≧５０％）だけでなく、特に、義歯又は歯の修復用材料を製造するために使用される歯科用組成物の収縮現象が非常に明らかに低減することに関する著しく改善された品質をも有するものを提供することである。
【００１３】
本発明の別の必須の目的は、口腔環境中で重合／架橋し得る新規な陽イオン性歯科用組成物であって、安定で且つ高度に充填される（例えば、≧５０％）だけでなく、ＵＶ−可視光に対して非常に透過性であり、そのため＞４００ｎｍの可視範囲で放射するＵＶランプによって非常に短時間で光架橋する非常に厚い材料（数ミリメートルの厚さ）を得ることを可能にするという利点をも有するものを提供することである。
【００１４】
本発明の別の必須の目的は、口腔環境中で重合／架橋し得る新規な陽イオン性歯科用組成物であって、安定であり且つ高度に充填される（例えば、≧５０％）だけでなく、製造するのが容易で且つ経済的でもあるものを提供することである。
【課題を解決するための手段】
【００１５】
これらの目的は、とりわけ、第一に、歯科用組成物であって、
（１）陽イオンで且つ化学線、好ましくは化学線活性化下で反応する少なくとも１種の化合物と、
（２）該組成物の総重量に対して少なくとも１０重量％の割合で存在する少なくとも１種の歯科用充填剤と、
（３）アミン指数が１グラムの分散剤当たり１００ｍｇ以下の水酸化カリウムであるものから選択される少なくとも１種の有機重合体又は共重合体を基材とする少なくとも１種の分散剤と、
（４）少なくとも１種の陽イオン性光開始剤と、
（５）随意として少なくとも１種の光増感剤と
を含むものを提供する本発明によって達成される。
【発明を実施するための最良の形態】
【００１６】
驚くべきことに、また予期せぬことに、充填剤の表面を処理することが可能であるため充填剤の割合を増加させることを可能とし、しかして究極的には該材料を該複合物の安定性を損なうことなく強化することを可能とする、賢明に選択された（共）重合体分散剤を処方中に使用することが可能であることを示したことは、本発明者の功績である。この安定性は、数ヶ月又は数年という有用な寿命にかわる。これらの分散剤は、組成物における極めて重要な安定性を保持しつつ、材料を不透明にすることなくこれを流体化させることを可能にする。この本発明の功績の結果として、非常に高レベルの、非常に低い粒度、即ち≧５０％の処理充填剤を使用することが可能となる。この技術的な解決は、全て、経済的に実行可能であり、しかも実行するのが容易であるという点で、さらに有益である。同様に、この組成物が重合／架橋後の収縮（これは、もっぱら歯科用組成物でかなりのものである）を制限する点で満足を与えることが分かることも興味深い。
【００１７】
一般的に言えば、光活性化は、ＵＶ照射下で実行される。より具体的に言えば、ほぼ２００〜５００ｎｍの波長を有するＵＶ照射は、義歯を製造するために使用され、そして、４００ｎｍ以上の波長を有するＵＶ−可視照射は、修復材料を製造するために使用される。４００ｎｍ以上の波長は、口腔環境中での架橋及び／又は重合を可能にする。
【００１８】
化学線（光化学）活性化は、有利には、熱活性化によって補足（またさらに置換）され得る。
【００１９】
分散剤（３）のアミン指数は、１グラムの分散剤（３）当たり、好ましくは６０以上、より好ましくはさらに０．１〜５０ｍｇの水酸化カリウムである。
【００２０】
有利には、該分散剤の酸指数は、１グラムの分散剤当たり、２００以下、好ましくは１００以下、より好ましくは１〜６０ｍｇの水酸化カリウムである。
【００２１】
本発明の一つの有利な特徴によれば、歯科用充填剤（２）は、１０〜８５重量％（又は容量％）で存在する。
【００２２】
本発明に従い、分散剤（３）は、随意としてアルキルアンモニウム塩の形態のポリウレタン／アクリレート共重合体、随意としてアルキルアンモニウム塩の形態のアクリル共重合体、カルボン酸のモノエステル若しくはジエステル、ポリエステル、ポリエーテル、ポリウレタン、変性ポリウレタン、ポリオール−ポリアクリレート、それらの共重合体又はそれらの混合物よりなる群から選択される。
【００２３】
商標Ｄｉｓｐｅｒｂｙｋ（Ｂｙｋ社製）又はＳｏｌｓｐｅｒｓｅ（Ａｖｅｃｉａ社製）の下に販売されている分散剤は、本発明にとって特に好適である。
【００２４】
特に、例としては、次の市販製品：Ｄｉｓｐｅｒｂｙｋ（商標）１６４、Ｄｉｓｐｅｒｂｙｋ（商標）１６１、Ｄｉｓｐｅｒｂｙｋ（商標）１６６、Ｄｉｓｐｅｒｂｙｋ（商標）２０７０、Ｄｉｓｐｅｒｂｙｋ（商標）９０７５、Ｄｉｓｐｅｒｂｙｋ（商標）９０７６が挙げられる。米国特許第５８８２３９３号には、ポリウレタン／イミダゾールアクリレート又はエポキシドを基材とする分散剤が記載されている。米国特許第５４２５９００号には、ポリウレタンを基材とする分散剤が記載されている。米国特許第４７９５７９６号には、ポリウレタン／ポリオキシアルキレングリコールモノアルキルエーテルを基材とする分散剤が記載されている。国際公開ＷＯ−Ａ−９９／５６８６４号には、ポリウレタン／ポリ（オキシアルキレン−カルボニル）：ε−カプロラクトンとδ−バレロラクトンの誘導体を基材とする分散剤が記載されている。欧州特許第０４０３１９７号には、ポリウレタン／ポリビニル／ポリアクリレートランダム共重合体及びポリオキシアルキレンポリエーテルを含むグラフトポリオール−ポリアクリレート分散剤が記載されている。
【００２５】
定量的に言えば、分散剤（３）は、５０ｐｐｍ〜１％、好ましくは１００ｐｐｍ〜５０００ｐｐｍで存在する。
【００２６】
陽イオン反応性化合物（１）は、好ましくは、エポキシ、ビニルエーテル、オキセタン、スピロオルトカーボネート、スピロオルトエステル及びそれらの組合せよりなる単量体及び／又は（共）重合体の群から選択される。
【００２７】
より好ましくは、陽イオン反応性化合物（１）は、周囲温度で液体であり又は１００℃以下の温度で溶融し得る少なくとも１種の架橋性及び／又は重合性シリコーンオリゴマー又は重合体からなり、且つ、
・次式（ＦＳ）：
【化３】
2007515377.tif 000004
（式中、
ａ＝０、１又は２であり、
Ｒ0は、それぞれ同一又は異なるものであり、そしてアルキル、シクロアルキル、アリール、ビニル、水素又はアルコキシ基、好ましくはＣ1〜Ｃ6低級アルキルを表し、
Ｚは、それぞれ同一又は異なるものであり、そして少なくとも１種の反応性エポキシ及び／又はアルケニルエーテル及び／又はオキセタン及び／又はジオキソラン及び／又はカーボネート官能基を含有する有機置換基である。）
の少なくとも１個の単位と、
・少なくとも２個の珪素原子と
を含む。
【００２８】
このシリコーン重合体又はオリゴマー（１）は、ＵＶ−可視光に対して透過性であるという、陽イオンで架橋する有機樹脂を超える利点を有するため、その使用は、非常に厚い材料であってその光架橋が短時間で起こるものを得ることを可能にする。
【００２９】
該シリコーン重合体又はオリゴマー（１）の反応性官能基Ｚは、かなり変更できる。しかしながら、特に有利な歯科用組成物は、該シリコーンオリゴマー又は重合体（１）が、少なくとも１個の単位（ＦＳ）であってＺが少なくとも１個の反応性エポキシ及び／又はジオキソラン官能基、好ましくは少なくとも１個の反応性エポキシ官能基を含有する有機置換基Ｚ１を表すものを含むときに得られる。
【００３０】
本発明の２つの有利な選択肢によれば、少なくとも１個の反応性エポキシ及び／又はジオキソラン官能基Ｚ１、好ましくは少なくとも１種の反応性エポキシ官能基を有するシリコーンオリゴマー又は重合体（１）は、
（ｉ）この（これらの）タイプの反応性官能基Ｚ１のみを含有するか、又は
（ii）反応性アルケニルエーテル、オキセタン及び／又はカーボネート官能基Ｚ２のような他の反応性官能基Ｚを含有するか
のいずれかであることができる。
【００３１】
第１の選択肢（ｉ）の場合には、歯科用組成物は、アルケニルエーテル、オキセタン及び／又はカーボネート官能基のような他の反応性官能基Ｚ２と、随意として反応性官能基Ｚ１とを含有する他のシリコーンオリゴマー及び／又は重合体を含むこともできる。
【００３２】
反応性官能基Ｚの例として、これらの官能基は、特に、次の基：
【化４】
2007515377.tif 000005
（ここで、Ｒ"は、線状又は分岐Ｃ1〜Ｃ6アルキル基を表す。）
から選択できる。
【００３３】
本発明の第２の有利な変形例によれば、シリコーン重合体又はオリゴマーは、次の平均的な式：
【化５−１】
2007515377.tif 000006
【化５−２】
2007515377.tif 000007
【化５−３】
2007515377.tif 000008
【化５−４】
2007515377.tif 000009
【化５−５】
2007515377.tif 000010
【化５−６】
2007515377.tif 000011
【化５−７】
2007515377.tif 000012
【化５−８】
2007515377.tif 000013
【化５−９】
2007515377.tif 000014
【化５−１０】
2007515377.tif 000015
【化５−１１】
2007515377.tif 000016
【化５−１２】
2007515377.tif 000017
【化５−１３】
2007515377.tif 000018
【化５−１４】
2007515377.tif 000019
【化５−１５】
2007515377.tif 000020
を有する少なくとも１種のシリコーンからなる。
【００３４】
本発明に従う組成物を製造するために、異なるタイプの充填剤（２）を使用することができる。これらの充填剤は、歯科用組成物の最終用途に応じて選択される：これらのものは、該歯科用組成物の架橋及び／又は重合後に得られる材料の外観、ＵＶ放射の透過並びに機械的性質及び物性のような重要な特性に影響を及ぼす。
【００３５】
補強充填剤としては、処理済み又は未処理焼成シリカ充填剤、非晶質シリカ充填剤、クオーツ、ガラス充填剤又は酸化ジルコニウム、酸化バリウム、酸化カルシウム、酸化弗素、酸化アルミニウム、酸化チタン、酸化亜鉛、ボロシリケート、アルミノシリケート、タルク、スフェロシル、三弗化イッテルビウムをベースとする非ガラス質充填剤、不活性若しくは官能化ポリメタクリル酸メチル及びポリエポキシド又はポリカーボネートのような摩砕粉末状の重合体をベースとする充填剤が使用できる。
【００３６】
例としては、
・歯科分野において使用でき且つピンク色に着色される、ＵＧＬ社製のポリメタクリル酸メチルベースのＬｕｘａｓｅｌｆ不活性充填剤、
・２００ｍ2／ｇの比表面積を有するヘキサメチルジシラザン処理ヒュームドシリカ充填剤、
・未処理ヒュームドシリカ充填剤（デグッサ社によって販売されているＡｅｒｏｓｉｌ  ＡＥ２００）、
・クオーツ又は酸化珪素ガラス
が挙げられる。
【００３７】
本発明の一つの有利な変形例によれば、充填剤、特にシリカ充填剤は、使用前に、次式（XXIII）：
【化６】
2007515377.tif 000021
の少なくとも１個の単位であってＺ'はＺと同一の定義を有し、ａ＝０、１又は２であるようなものを、少なくとも１個の珪素原子と共に含有する１０％（ｗ／ｗ）以下の量のシリコーンで１２０℃で処理される。
【００３８】
陽イオン光開始剤は、周期律表［Ｃｈｅｍ．＆  Ｅｎｇ．Ｎｅｗｓ，６３巻，Ｎｏ．５，２６，１９８５年２月４日］の第１５族〜１７族元素又は周期律表［同一の文献］の第４〜１０族元素の有機金属錯体の硼酸オニウム（単独で又は混合物として得られる）から選択される。
【００３９】
この硼酸塩の陽イオン部分は、
（１）次式（Ｉ）：
［（Ｒ1）n−Ａ−（Ｒ2）m］+      （Ｉ）
（式中、
・Ａは、例えば、Ｉ、Ｓ、Ｓｅ、Ｐ又はＮのような第１５〜１７族元素を表し、
・Ｒ1は、Ｃ6〜Ｃ20複素環式又は炭素環式アリール基を表し、ここで、該複素環式基は、ヘテロ原子として窒素又は硫黄を含有することができ、
・Ｒ2は、Ｒ1又はＣ1〜Ｃ30線状又は分岐アルキル又はアルケニル基を表し、ここで、Ｒ1及びＲ2基は、Ｃ1〜Ｃ25アルコキシ、Ｃ1〜Ｃ25アルキル、ニトロ、クロル、ブロム、シアノ、カルボキシル、エステル又はメルカプト基で置換されていてよく、
・ｎは１〜ｖ＋１の範囲の整数であり、ここで、ｖは元素Ａの原子価であり、
・ｍは０〜ｖ−１の範囲の整数であり、ここで、ｎ＋ｍ＝ｖ＋１である。）
のオニウム塩、
（２）国際公開ＷＯ９０／１１３０３号に記載されたオキソイソチオクロマニウム塩、特に、２−エチル−４−オキソイソチオクロマニウム又は２−ドデシル−４−オキソイソチオクロマニウムのスルホニウム塩、
（３）次式（III）：
（Ｌ1Ｌ2Ｌ3Ｍ）+q
（式中、
・Ｍは第４〜１０族の金属、特に、鉄、マンガン、クロム又はコバルトを表し、
・Ｌ1は、π電子によって金属Ｍに結合する１個の配位子を表し、ここで、該配位子は、η3−アルキル、η5−シクロペンタジエニル及びη7−シクロヘプタトリエニル配位子並びに随意として置換されたη6−ベンゼン配位子及び２〜４個の縮合環であってそれぞれの環が３〜８個のπ電子によって金属Ｍの原子価殻に貢献し得るものを有する化合物から選択されるη6−芳香族化合物から選択されるものとし、
・Ｌ2は、π電子によって金属Ｍに結合する１個の配位子を表し、ここで、該配位子は、η7−シクロヘプタトリエニル配位子並びに随意として置換されたη6−ベンゼン配位子及び２〜４個の縮合環であってそれぞれの環が６又は７個のπ電子によって金属Ｍの原子価殻に貢献し得るものを有する化合物から選択されるη6−芳香族化合物から選択されるものとし、
・Ｌ3は、σ電子によって金属Ｍに結合する０〜３個の同一又は異なる配位子を表し、且つ、ＣＯ及びＮＯ2+から選択され、ここで、Ｌ1、Ｌ2及びＬ3が貢献する該錯体の全電子電荷ｑ及び金属Ｍのイオン電荷は正であり、しかも１又は２である。）
の有機金属塩
から選択される。
【００４０】
陰イオン硼酸塩部分の式は、
［ＢＸaＲb］-
（式中、
・ａ及びｂは、ａについては０〜３の範囲の整数であり、そしてｂについては１〜４の範囲の整数であり、ここで、ａ＋ｂ＝４であり、
・記号Ｘは、ハロゲン原子（塩素、弗素）（ａ＝０〜３）、ＯＨ官能基（ａ＝０〜２）を表し、
・記号Ｒは同一又は異なるものであり、そして
・陽イオン部分が第１５〜１７族元素のオニウムである場合には、例えば、ＯＣＦ3、ＣＦ3、ＮＯ2若しくはＣＮのような少なくとも１個の電子求引基によって、及び／又は少なくとも２個のハロゲン原子（特に弗素）によって置換されたフェニル基、
・陽イオン部分が第４〜１０族元素の有機金属錯体である場合には、少なくとも１個の電子求引元素又は電子求引基、特にハロゲン原子（特に弗素）、ＣＦ3、ＯＣＦ3、ＮＯ2又はＣＮによって置換されたフェニル基、
・陽イオン部分に関わりなく、例えばビフェニル、ナフチルのような少なくとも２個の芳香核を含有するアリール基であって、少なくとも１個の電子求引元素又は電子求引基、特にハロゲン原子（具体的には弗素）、ＯＣＦ3、ＣＦ3、ＮＯ2又はＣＮによって置換されていてよいもの
を表す。）
である。
【００４１】
限定ではないが、以下の本文は、本発明に従って使用する際に特に好ましい硼酸オニウム及び硼酸有機金属塩のサブクラス関する多数のさらなる詳細を含む。
【００４２】
本発明の第１の好ましい変形例によれば、特に好適な陰イオン硼酸塩部分の種は、次の通りである：
１'：［Ｂ（Ｃ6Ｆ5）4］-、２'：［（Ｃ6Ｆ5）2ＢＦ2］-、３'：［Ｂ（Ｃ6Ｈ4ＣＦ3）4］-、４'：［Ｂ（Ｃ6Ｆ4ＯＣＦ3）4］-、５'：［Ｂ（Ｃ6Ｈ3（ＣＦ3）2）4］-、６'：［Ｂ（Ｃ6Ｈ3Ｆ2）4］-、７'：［Ｃ6Ｆ5ＢＦ3］-。
【００４３】
本発明の第２の好ましい変形例によれば、使用できるオニウム塩（１）は、多数の文献、具体的には、米国特許第４０２６７０５号、同４０３２６７３号、同４０６９０５６号、同４１３６１０２号及び同４１７３４７６号に記載されている。これらの塩のうち、次の陽イオン：
［（Φ）2Ｉ］+；［Ｃ8Ｈ17−Ｏ−Φ−Ｉ−Φ］+；［ＣＨ3−Φ−Ｉ−Φ−ＣＨ2ＣＨ（ＣＨ3）2］+；［Ｃ12Ｈ25−Φ−Ｉ−Φ］+；［（Ｃ8Ｈ17−Ｏ−Φ）2Ｉ］+；［（Ｃ8Ｈ17−Ｏ−Φ−Ｉ−Φ）］+；［（Φ）3Ｓ］+；［（Φ）2−Ｓ−Φ−Ｏ−Ｃ8Ｈ17］+；［（ＣＨ3−Φ−Ｉ−Φ−ＣＨ（ＣＨ3）2］+；［Φ−Ｓ−Φ−Ｓ−（Φ）2］+；［（Ｃ12Ｈ25−Φ）2Ｉ］+；［（ＣＨ3−Φ−Ｉ−Φ−ＯＣ2Ｈ5）］+；［（Ｃ12Ｈ25−Φ−Ｉ−Φ−ＣＨ（ＣＨ3）2］+
が特に好ましい。
【００４４】
第３の好ましい変形例によれば、使用できる有機金属塩は、米国特許第４９７３７２２号、米国特許第４９９２５７２号、欧州特許第２０３８２９号、欧州特許第３２３５８４号及び欧州特許第３５４１８１号に記載されている。本発明に従って最も望ましく保持される有機金属塩は、特に、
・（η5−シクロペンタジエニル）（η6−トルエン）Ｆｅ+、
・（η5−シクロペンタジエニル）（η6−メチル−１−ナフタリン）Ｆｅ+、
・（η5−シクロペンタジエニル）（η6−クメン）Ｆｅ+、
・ビス（η6−メシチレン）Ｆｅ+、
・ビス（η6−ベンゼン）Ｃｒ+
である。
【００４５】
これら３つの好ましい変形例によれば、硼酸オニウム光開始剤の例として、次の物質：
［（Ｃ8Ｈ17）−Ｏ−Φ−Ｉ−Φ］+・［Ｂ（Ｃ6Ｆ5）4］-；
［Ｃ12Ｈ25−Φ−Ｉ−Φ］+・［Ｂ（Ｃ6Ｆ5）4］-；
［（Ｃ8Ｈ17−Ｏ−Φ）2Ｉ］+・［Ｂ（Ｃ6Ｆ5）4］-；
［（Ｃ8Ｈ17）−Ｏ−Φ−Ｉ−Φ）］+・［Ｂ（Ｃ6Ｆ5）4］-；
［（Φ）2Ｓ−Φ−Ｏ−Ｃ8Ｈ17］+・［Ｂ（Ｃ6Ｈ4ＣＦ3）4］-；
［（Ｃ12Ｈ25−Φ）2Ｉ］+・［Ｂ（Ｃ6Ｆ5）4］-；
［（ＣＨ3−Φ−Ｉ−Φ−ＣＨ（ＣＨ3）2］+・［Ｂ（Ｃ6Ｆ5）4］-；
（η5−シクロペンタジエニル）（η6−トルエン）Ｆｅ+・［Ｂ（Ｃ6Ｆ5）4］-；
（η5−シクロペンタジエニル）（η6−メチル−１−ナフタリン）Ｆｅ+・［Ｂ（Ｃ6Ｆ5）4］-；
（η5−シクロペンタジエニル）（η6−クメン）Ｆｅ+・［Ｂ（Ｃ6Ｆ5）4］-；
［（Ｃ12Ｈ25−Φ）2Ｉ］+・［Ｂ（Ｃ6Ｈ3（ＣＦ3）2）］-；
［ＣＨ3−Φ−Ｉ−Φ−ＣＨ2ＣＨ（ＣＨ3）2］+・［Ｂ（Ｃ6Ｆ5）4］-；
［ＣＨ3−Φ−Ｉ−Φ−ＣＨ2ＣＨ（ＣＨ3）2］+・［Ｂ（Ｃ6Ｈ3（ＣＦ3）2）4］-
が挙げられる。
【００４６】
硼酸オニウム（１）及び（２）並びに硼酸有機金属塩を定義するための別の参考文献としては、欧州特許出願第０５６２８９７号及び同０５６２９２２号の明細書全体が挙げられる。この内容は、引用によって全部本明細書に加えるものとする。
【００４７】
光開始剤として使用できるオニウム塩の別の例としては、米国特許第４１３８２５５号及び米国特許第４３１０４６９号に開示されているものが挙げられる。
【００４８】
また、その他の陽イオン光開始剤、例えば、
−［ＣＨ3−Φ−Ｉ−Φ−ＣＨ（ＣＨ3）2］+・［ＰＦ6］-；
−［ＣＨ3−Φ−Ｉ−Φ−ＣＨ2ＣＨ（ＣＨ3）2］+・［ＰＦ6］-；
−［（Ｃ12Ｈ25−Φ）2−Ｉ］+・［ＰＦ6］-
のようなヘキサフルオロ燐酸ヨードニウム若しくはヘキサフルオロアンチモン酸塩、
又はこれらの様々な陰イオンのフェロセニウム塩
を使用することも可能である。
【００４９】
本発明に従う歯科用組成物内に存在する光増感剤は、性質の点でかなり変更できる。本発明において、このものは、特に次式（IV）〜（XXII）：
・式（IV）：
【化７】
2007515377.tif 000022
（式中、
・ｎ＝１のときに、Ａｒ1は、６〜１８個の炭素原子を含有するアリール基、テトラヒドロナフチル、チエニル、ピリジル若しくはフリル基又はフェニル基であってＦ、Ｃｌ、Ｂｒ、ＣＮ、ＯＨ、線状若しくは分岐Ｃ1〜Ｃ12アルキル、−ＣＦ3、−ＯＲ6、−Ｏフェニル、−ＳＲ6、−Ｓフェニル、−ＳＯ2フェニル、−ＣＯＯＲ6、−Ｏ−（ＣＨ2−ＣＨ＝ＣＨ2）、−Ｏ（ＣＨ2Ｈ4−Ｏ）m−Ｈ、−Ｏ（Ｃ3Ｈ6Ｏ）m−Ｈ（ここで、ｍは１〜１００である）よりなる群から選択される１個以上の置換基を有するものを表し、
・ｎ＝２のときに、Ａｒ1は、Ｃ6〜Ｃ12アリーレン基又はフェニレン−Ｔ−フェニレン基（式中、Ｔは、−Ｏ−、−Ｓ−、−ＳＯ2−又は−ＣＨ2−を表す）を表し、
・ｘは、−ＯＲ7若しくは−ＯＳｉＲ8（Ｒ9）2基を表し、又はＲ4と共に−Ｏ−ＣＨ（Ｒ10）−基を形成し、
・Ｒ4は、線状又は分岐Ｃ1〜Ｃ8アルキル基であって非置換されていないもの又はＯＨ、−ＯＲ6、Ｃ2〜Ｃ8アシルオキシ、−ＣＦ3若しくは−ＣＮ基を有するもの、Ｃ3又はＣ4アルケニル基、Ｃ6〜Ｃ18アリール基或いはＣ7〜Ｃ9フェニルアルキル基を表し、
・Ｒ5は、Ｒ4について与えた意味のうちの一つを有し、又は−ＣＨ2ＣＨ2Ｒ11基を表し、或いはＲ4と共にＣ2〜Ｃ8アルキレン基又はＣ3〜Ｃ9オキサアルキレン若しくはアザアルキレン基を形成し、
・Ｒ6は、１〜１２個の炭素原子を含有する低級アルキル基を表し、
・Ｒ7は、水素原子、Ｃ1〜Ｃ12アルキル基、Ｃ2〜Ｃ6アルキル基であって−ＯＨ、−ＯＲ6又はＣＮ基を有するもの、Ｃ3〜Ｃ6アルケニル基、シクロヘキシル又はベンジル基、随意として塩素原子によって置換されたフェニル基又は線状若しくは分岐Ｃ1〜Ｃ12アルキル基又は２−テトラヒドロピラニル基を表し、
・Ｒ8及びＲ9は同一又は異なるものであり、そしてそれぞれＣ1〜Ｃ4アルキル基又はフェニル基を表し、
・Ｒ10は、水素原子、Ｃ1〜Ｃ8アルキル基又はフェニル基を表し、
・Ｒ11は、−ＣＯＮＨ2、−ＣＯＮＨＲ6、−ＣＯＮ（Ｒ6）2、−Ｐ（Ｏ）（ＯＲ6）2又は２−ピリジルを表す。）
・式（Ｖ）：
【化８】
2007515377.tif 000023
（式中、
・Ａｒ2は、ｎ＝１である場合には式（IV）におけるＡｒ1と同一の意味を有し、
・Ｒ15は、基Ａｒ2、線状又は分岐Ｃ1〜Ｃ12アルキル基、Ｃ6〜Ｃ12シクロアルキル基及びケトンの炭素又は基Ａｒ2の炭素と共にＣ6〜Ｃ12環を形成するシクロアルキル基から選択される基を表し、ここで、これらの基は、−Ｆ、−Ｃｌ、−Ｂｒ、−ＣＮ、−ＯＨ、−ＣＦ3、−ＯＲ6、−ＳＲ6、−ＣＯＯＲ6、線状又は分岐Ｃ1〜Ｃ12アルキル基であって随意として−ＯＨ、−ＯＲ6及び／又は−ＣＮ基を有するもの並びに線状又は分岐Ｃ1〜Ｃ8アルケニル基よりなる群から選択される１個以上の置換基によって置換されていてよい。）
・式（VI）：
【化９】
2007515377.tif 000024
（式中、
・Ａｒ3は、ｎ＝１である場合には式（IV）におけるＡｒ1と同一の意味を有し、
・Ｒ16は、それぞれ同一又は異なるものであり、そしてＡｒ3基、−（Ｃ＝Ｏ）−Ａｒ3基、線状又は分岐Ｃ1〜Ｃ12アルキル基、Ｃ6〜Ｃ12シクロアルキル基よりなる群から選択される基を表し、ここで、これらの基は、−Ｆ、−Ｃｌ、−Ｂｒ、−ＣＮ、−ＯＨ、−ＣＦ3、−ＯＲ6、−ＳＲ6、−ＣＯＯＲ6、線状又は分岐Ｃ1〜Ｃ12アルキル基であって随意として−ＯＨ、−ＯＲ6及び／又は−ＣＮ基を有するもの並びに線状又は分岐Ｃ1〜Ｃ8アルケニル基よりなる群から選択される１個以上の置換基によって置換されていてよい。）
・式（VII）：
【化１０】
2007515377.tif 000025
（式中、
・Ｒ5は、それぞれ同一又は異なるものであり、そして式（III）におけると同一の意味を有し、
・Ｙは、それぞれ同一又は異なるものであり、Ｘ及び／又はＲ4を表し、
・Ｚは、
・直接結合、
・２価のＣ1〜Ｃ6アルキレン基又はフェニレン、ジフェニレン若しくはフェニレン−Ｔ−フェニレン基（Ｔ：線状又は分岐Ｃ1〜Ｃ12アルキル）
を表し、或いは２個の置換基Ｒ5及びこれらの置換基を保持する２個の炭素原子と共にシクロペンタン又はシクロヘキサン核、２価の基−Ｏ−Ｒ12−Ｏ−、−Ｏ−ＳｉＲ8Ｒ9−Ｏ−ＳｉＲ8Ｒ9−Ｏ−又は−Ｏ−ＳｉＲ8Ｒ9−Ｏ−（ここで、Ｒ12は、Ｃ2〜Ｃ8アルキレン、Ｃ4〜Ｃ6アルケニレン又はキシリレン基を表す）を形成し、
・或いは、実体：
【化１１】
2007515377.tif 000026
は、−Ｏ−Ｏ−に相当し、
・Ａｒ4は、ｎ＝１である場合には式（IV）におけるＡｒ1と同一の意味を有する。）
・式（VIII）のチオキサントンの部類：
【化１２】
2007515377.tif 000027
（式中、
・ｍ＝０〜８であり、
・Ｒ17は、芳香環上の同一又は異なる置換基であり、そして線状若しくは分岐Ｃ1〜Ｃ12アルキル基、Ｃ6〜Ｃ12シクロアルキル基、Ａｒ1基、ハロゲン原子又は−ＯＨ、−ＣＮ、−ＮＯ2若しくは−ＣＯＯＲ6基、−ＣＨＯ、−Ｏフェニル、−ＣＦ3、−ＳＲ6、−Ｓフェニル、−ＳＯ2フェニル、−Ｏアルケニル又は−ＳｉＲ63を表す。）
・式（IX）のキサンテンの部類：
【化１３】
2007515377.tif 000028
（ｎ＝０〜８である。）
・式（Ｘ）のキサントンの部類：
【化１４】
2007515377.tif 000029
（ｐ＝０〜８である。）
・式（XI）のナフタリンの部類：
【化１５】
2007515377.tif 000030
（ｑ＝０〜８である。）
・式（XII）のアントラセンの部類：
【化１６】
2007515377.tif 000031
（ｒ＝０〜１０である。）
・式（XIII）のフェナントレンの部類：
【化１７】
2007515377.tif 000032
（ｓ＝０〜１０である。）
・式（XIV）のピレンの部類：
【化１８】
2007515377.tif 000033
（ｔ＝０〜１０である。）
・式（XV）のフルオレンの部類：
【化１９】
2007515377.tif 000034
（ｕ＝０〜９である。）
・式（XVI）のフルオランテンの部類：
【化２０】
2007515377.tif 000035
（ｖ＝０〜１０である。）
・式（XVII）のクリセンの部類：
【化２１】
2007515377.tif 000036
（ｗ＝０〜１２である。）
・式（XVIII）のフルオレンの部類：
【化２２】
2007515377.tif 000037
（ｘ＝０〜８であり、例えば、２，７−ジニトロ−９−フルオレンである。）
・式（XIX）のクロメンの部類：
【化２３】
2007515377.tif 000038
（ｙ＝０〜６である。）
・式（XX）のエオシンの部類：
【化２４】
2007515377.tif 000039
（ｚ＝０〜５（左）、ｚ＝０〜６（右）である。）
・式（XXI）のエリトロシンの部類：
【化２５】
2007515377.tif 000040
（ｚ＝０〜５（左）であり、ｚ＝０〜６（右）である。）
・式（XXII）のビスクマリンの部類：
【化２６】
2007515377.tif 000041
（Ｒ18は、それぞれ同一又は異なるものであり、Ｒ17と同一の意味を有し、又は基−ＮＲ62を表す。例えば、３，３'−カルボニルビス（７−ジエチルアミノクマリン）及び３，３'−カルボニルビス（７−メトキシクマリン）である。）
の一つに相当する。
【００５０】
その他の増感剤が使用できる。特に、米国特許第４９３９０６９号、米国特許第４２７８７５１号及び米国特許第４１４７５５２号に記載されている光増感剤を使用することができる。
【００５１】
本発明において、光増感剤は、義歯の製造のために、２００〜５００ｎｍ、好ましくは４００〜５００ｎｍのＵＶ光の残存吸収を有する。歯の修復については、４００ｎｍ以上のＵＶの残存吸収を有する光増感剤が好ましいであろう。
【００５２】
一つの好ましい変形例によれば、光増感剤は、部類（IV）、（VI）、（VII）及び（VIII）のものから選択されるであろう。例としては、次の光増感剤：
・４，４'−ジメトキシベンゾイン、
・２，４−ジエチルチオキサントン、
・２−エチルアントラキノン、
・２−メチルアントラキノン、
・１，８−ジヒドロキシアントラキノン、
・過酸化ジベンゾイル、
・２，２−ジメトキシ−２−フェニルアセトフェノン；ベンゾイン、
・２−ヒドロキシ−２−メチルプロピオフェノン；ベンズアルデヒド、
・４−（２−ヒドロキシエトキシ）フェニル−２−ヒドロキシ−２−メチルプロピルケトン、
・ベンゾイルアセトン、
・
【化２７】
2007515377.tif 000042
・２−イソプロピルチオキサントン、
・１−クロル−４−プロポキシチオキサントン、
・４−イソプロピルチオキサントン、
・
【化２８】
2007515377.tif 000043
・
【化２９】
2007515377.tif 000044
・及びそれらの混合物
が挙げられる。
【００５３】
珪素含有充填剤、特にシリカをこのタイプの重合体で処理する場合には、架橋後に得られる物質は、著しく改善した機械的強度、弾性率及び圧縮強度を示す。
【００５４】
補強充填剤のほかに、使用目的及び民族集団に応じて歯科用組成物を着色するために顔料を使用することができる。
【００５５】
例えば、血管をシミュレートするために、赤色の顔料を義歯製造用の歯科用組成物のために超極細繊維の存在下で使用する。
【００５６】
また、修復材料製造用の歯科用組成物のために酸化金属（酸化鉄及び／又は酸化チタン及び／又は酸化アルミニウム及び／又は酸化ジルコニウムなど）をベースとする顔料を使用して象牙色の架橋材料を与えることもできる。
【００５７】
その他の添加剤を本発明に従う歯科用組成物内に取り入れることができる。例としては、殺生物剤、安定剤、香味剤、可塑剤及び接着促進剤が挙げられる。
【００５８】
考慮できる添加剤のなかでは、有利には、架橋性及び／又は重合性の有機共反応剤が使用されるであろう。これらの共反応剤は、周囲温度で液体であり、又は１００℃以下の温度で溶融できるものであり、そしてそれぞれの共反応剤は、オキセタン−アルコキシ、オキセタン−ヒドロキシル、オキセタン−アルコキシシリル、カルボキシル−オキセタン、オキセタン−オキセタン、アルケニルエーテル−ヒドロキシル、アルケニルエーテル−アルコキシシリル、エポキシ−アルコキシ、エポキシ−アルコキシシリル、ジオキソラン−ジオキソラン−アルコールなどを含む。
【００５９】
本発明に従う歯科用組成物は、多数の歯科用途のために、特に、義歯の分野、歯の修復の分野及び仮歯の分野で使用できる。
【００６０】
本発明に従う歯科用組成物は、好ましくは、様々な成分を含む単一の製品（「一成分」）の形態であり、それによって特に義歯の分野での利用を促す。適切な場合には、この製品の安定性を、特許文献ＷＯ９８／０７７９８号の教示に従うアミン官能性有機誘導体の手段によって確実にすることができる。
【００６１】
義歯の分野では、この「一成分」型の製品は、石膏模型上に又はコア内に直接シリンジを使用することによって付着できる。次いで、このものをＵＶランプ（可視光スペクトル２００〜５００ｎｍ）を使用して重合させる（見込まれる連続層による重合）。
【００６２】
一般に、審美的で且つ耐久性のある義歯を１０〜１５分で製造することが可能である。
【００６３】
本発明に従う歯科用組成物から得られた製品は非多孔性であることに留意すべきである。従って、随意としての布ブラシによる研磨の後に、例えば、得られた義歯の表面は滑らかで且つ輝いているため、ワニスを使用する必要がない。
【００６４】
義歯の分野における用途は、本質的には、２つのタイプ：
・歯が全くない患者の場合には総義歯、
・仮歯又は骨格装具のいずれかを生じさせる、数本の歯の欠落のための部分義歯
に分類できる、取付型義歯の用途である。
【００６５】
歯の修復の分野では、本発明に従う歯科用組成物は、異なる色（例えば、「ＶＩＴＡ」色）の前歯及び臼歯に詰め物をするための材料として使用でき、しかもこれは短時間であり、使用しやすい。
【００６６】
この歯科用組成物は非毒性で、しかも厚い層で重合できるため、該材料を連続層で重合させることは必須ではない。一般に、歯科用組成物の単回注入で十分である。
【００６７】
義歯及び修復材料のための製造は、斯界の通常の技術に従って実施される。
【００６８】
歯科用組成物を歯に適用する場合には、その歯を接着プライマーで予備処理することができ、又は該歯科用組成物をその使用前に接着プライマーとの混合物として製造することができる。
【００６９】
以下の実施例及び試験は、例示として与える。これらは、特に、本発明をより明確に理解し、その利点のいくつかを強調し、そしてその多数の具体例を例示することを可能にする。
【実施例】
【００７０】
図面の説明
添付した図面は、保存期間（日）の関数としての粘度（Ｐａ．ｓ-1）変化の曲線を表している。この図の凡例は次の通りである：
---◆---    対照１
---・---    対照２
−▲−      本発明の処方物１（例２．２）
------      本発明の処方物２（例２．３）
- - ・----  本発明の処方物３（例２．４）。
【００７１】
例及び試験
エポキシ官能基Ｚを含有し且つ例で使用されるシリコーン（１）は、（Ａ）：
【化３０】
2007515377.tif 000045
である。
【００７２】
このものを、ユニオン・カーバイド（商標）によって販売されている４−ビニルクロルヘキサンエポキシド（ＶＣＭＸ）（使用前に意図的に蒸留される）及びロディア・シリコーンズ社によって使用され且つ製造されたテトラメチルヒドロジシロキサン（Ｍ'２）（このものも使用前に蒸留される）から、整理番号３３，０１５−９の下にオールドリッチ社によって販売されている湿潤Ｐｔブラック触媒２Ｓの存在下で得る。白金含有量は１．２重量％である。水分含量は５０重量％である。使用される官能化助剤は、炭酸水素ナトリウム（ＮａＨＣＯ3）である。共通する操作プロトコールは次の通りである：
１００ｍＬの反応器に６６ｇ（５３１ミリモル＝１．０５当量）のＶＣＭＸ、Ｐｔブラック触媒２Ｓとしての白金の必要量及び随意として水と炭酸水素ナトリウムを装入する。その後、この反応混合物を９０℃に加熱する。次いで、３４ｇ（５０６ミリモル＝１当量）のＭ'2を該反応器に滴下で５時間にわたって流し込む。合成の最中に、この反応の進行を、≡ＳｉＨ単位の消失及び、必要に応じて、エポキシ官能基の消失（これは電位差測定法によって監視される）によって決定する。≡ＳｉＨ単位の全てが反応を受けたときに、この反応混合物を濾過し、次いで炭酸水素ナトリウムの存在下又は非存在下で７時間にわたって減圧下で高温で揮発分除去する。エポキシド官能基の欠失と直接関連のある粘度を、揮発分除去の前後で測定する。得られた生成物は、上記式（Ａ）及びＣＡＳ  ＲＮ１８７２４．３２のシリコーン（１）を８５〜９９％含有していた。
ＵＶ下でエポキシ基の重合を開始させるために使用される硼酸オニウム光開始剤（３）は、欧州特許第０５６２８９７号に記載されている。
【化３１】
2007515377.tif 000046
使用される充填剤（２）は、整理番号Ｇ０１８−０６６の下にショット社によって販売されている、０．７μｍ、１．５μｍ、３．５μｍ又は５μｍの粒度を有するクオーツである。
これらのクオーツを拡散反射によって赤外部で分析し、そして３つのシラノールバンド帯域を３３００〜４０００ｃｍ-1の間で記録する（遊離シラノール、共役シラノール１及び共役シラノール２）。活性シラノール部位の濃度は、得られる表面積と共に増加し、そして粒度が減少すると増加する。
【００７３】
例１
１．１：分散剤を有しない対照処方物１の製造
Ｈａｕｓｃｈｉｌｄ（商標）遠心分離ミキサーに、５μｍの粒度を有する２５ｇのクオーツ（ＳｉＯ2＞９９％）（ショット社製）と、３ｇの三弗化イッテルビウムと、１０ｇのシロキサン樹脂（Ａ）であって＞９０％含有量の単量体を有するもの（上記のような製造方法に従ってＶＣＭＸをヒドロシリル化させることによって得られる）とを装入する。
撹拌を遠心分離ミキサーで１６秒間実施し、次いで、３０％の光開始剤Ｐ１及びクロルプロポキシチオキサントンＣＰＴＸをベースとする０．２３％のＬａｍｂｓｏｎ社製光開始剤を含有する１．２５ｇの光開始剤系を、全て溶媒無しの樹脂（Ａ）の溶液の状態で添加する。撹拌を遠心分離ミキサーで１６秒間実施する。次いで、５ｇのヒュームドシリカ（ＳｉＯ2＞９９％）を添加し、次いで該混合物を１６秒間撹拌する。５．７５ｇのヒュームドシリカを添加し、次いで該混合物を１６秒間撹拌する。
このヒュームドシリカは、商品名ＯＸ−５０の下にデグッサ社によって販売されている、４０ｍ2／ｇの比表面積を有するシリカである。粘度変化の曲線を添付図面に与えている。
この製造物は、２０℃で保管したときに１月後にゲル化する。
【００７４】
１．２：分散剤を有しない対照処方物２の製造
Ｈａｕｓｃｈｉｌｄ（商標）遠心分離ミキサーに、３μｍの粒度を有するクオーツ（ＳｉＯ2＞９９％）（ショット社製）と、３ｇの三弗化イッテルビウムと、１０ｇのシロキサン樹脂（Ａ）であって＞９０％含有量の単量体を有するもの（上記のように、ＶＣＭＸをヒドロシリル化させることによって得られる）とを装入する。
撹拌を遠心分離ミキサーで１６秒間実施し、次いで、３０％の光開始剤Ｐ１及びクロルプロポキシチオキサントンＣＰＴＸをベースとする０．２３％の光開始剤（４）（Ｌａｍｂｓｏｎ社製）を含有する、（Ａ）に溶解してなる１．２５ｇの光開始剤系を添加する。撹拌を遠心分離ミキサーで１６秒間実施する。次いで、５ｇのヒュームドシリカ（ＳｉＯ2＞９９％）を添加し、次いで該混合物を１６秒間撹拌する。５．７５ｇのヒュームドシリカを添加し、次いでこの混合物を１６秒間撹拌する。このヒュームドシリカは、商品名ＯＸ−５０の下にデグッサ社によって販売されている、４０ｍ2／ｇの比表面積を有するシリカである。粘度変化の曲線を添付図面に与えている。
この製造物は、２０℃で保管したときに４８時間後にゲル化する。
【００７５】
例２
２．１：本発明に従う製造
分散剤Ｂｙｋ（商標）１６４（８ｇ）を樹脂（Ａ）に４％で溶解させ、その後、該溶液を、ロータリーエバポレーターで３時間にわたり６０℃で１０ｍｍＨｇの減圧下で加熱することによって、該分散剤中に存在する酢酸ブチルを除去するように揮発分除去する。
この活性物質の濃度は２．４％である。
【００７６】
２．２：分散剤を有する処方物１の製造
Ｈａｕｓｃｈｉｌｄ（商標）遠心分離ミキサーに、５μｍの粒度を有するクオーツ（ＳｉＯ2＞９９％）２５ｇと、三弗化イッテルビウム３ｇと、上記のように揮発分除去された分散剤Ｂｙｋ（商標）の樹脂（Ａ）溶液１．２５ｇとを装入し、そして撹拌を遠心分離ミキサーで１６秒間実施する。９ｇの樹脂（Ａ）を添加する。
撹拌を遠心分離ミキサーで１６秒間実施し、次いで、３０％の光開始剤Ｐ１及び０．２３％の光増感剤ＣＰＴＸを含有し、（Ａ）に溶解してなる１．２５ｇの光開始剤系を添加する。撹拌を遠心分離ミキサーで１６秒間実施する。次いで、５ｇのヒュームドシリカ（ＳｉＯ2＞９９％）を添加し、そして該混合物を１６秒間撹拌する。５．５ｇのヒュームドシリカを添加し、次いで該混合物を１６秒間撹拌する。
粘度の変化を経時的に監視する。
この製造物は、２０℃で保管したときに１月後でもゲル化しなかった。
粘度変化の曲線を添付図面に与えている。
【００７７】
２．３：分散剤を有する処方物２の製造
Ｈａｕｓｃｈｉｌｄ（商標）遠心分離ミキサーに、３μｍの粒度を有するショット社製クオーツ（ＳｉＯ2＞９９％）２５ｇと、三弗化イッテルビウム３ｇと、揮発分除去された分散剤Ｂｙｋ（商標）１６４の樹脂（Ａ）溶液１．２５ｇとを装入し、そして撹拌を遠心分離ミキサーで１６秒間実施する。９ｇの樹脂（Ａ）を添加する。
撹拌を遠心分離ミキサーで１６秒間実施し、次いで、３０％の光開始剤Ｐ１及び０．２３％の光増感剤ＣＰＴＸを含有し、（Ａ）に溶解してなる１．２５ｇの光開始剤系を添加する。撹拌を遠心分離ミキサーで１６秒間実施する。次いで、５ｇのヒュームドシリカ（ＳｉＯ2＞９９％）を添加し、そして該混合物を１６秒間撹拌する。５．５ｇのヒュームドシリカを添加し、次いで該混合物を１６秒間撹拌する。
粘度の変化を経時的に監視する。
この製造物は、２０℃で保管したときに１月後でもゲル化しなかった。
粘度変化の曲線を添付図面に与えている。
【００７８】
２．４：分散剤を有する処方物３の製造
Ｈａｕｓｃｈｉｌｄ（商標）遠心分離ミキサーに、１．５μｍの粒度を有するクオーツ（ショット社製）（ＳｉＯ2＞９９％）２５ｇと、三弗化イッテルビウム３ｇと、揮発分除去された分散剤Ｂｙｋ（商標）の樹脂（Ａ）溶液１．２５ｇとを装入し、そして撹拌を遠心分離ミキサーで１６秒間実施する。９ｇの樹脂（Ａ）を添加する。
撹拌を遠心分離ミキサーで１６秒間実施し、次いで、３０％の光開始剤Ｐ１及び０．２３％のクロルプロポキシチオキサントンＣＰＴＸベース光増感剤を含有し（Ａ）に溶解してなる１．２５ｇの光開始剤系を添加する。撹拌を遠心分離ミキサーで１６秒間実施する。
次いで、５ｇのヒュームドシリカ（ＳｉＯ2＞９９％）を添加し、そして該混合物を１６秒間撹拌する。
５．５ｇのヒュームドシリカを添加し、次いで該混合物を１６秒間撹拌する。
粘度の変化を経時的に監視する。
この製造物は、２０℃で保管したときに１月後でもゲル化しなかった。
粘度変化の曲線を添付図面に与えている。
この粘度は、該複合物のペーストをレオメーターのプレート間にある間隙内に置き、且つ、４ｓ-1の剪断速度で測定する。該組成物は、分散剤の添加と共にニュートン特性を呈する。この粘度は、高剪断速度でさえも変化しない。
【００７９】
例３
歯の修復用処方物１、２及び３（上記§２．２、２．３及び２．４）の光重合
これらの処方物は、Ｏｐｔｉｌｕｘ（商標）Ｄｅｍｅｔｒｏｎランプによる照射の４０秒以内で３ｍｍの厚さで架橋する。光架橋後に測定されるビッカース硬度は、３種の処方物のそれぞれについて５０である。基準法ＩＳＯ４０４９に従って測定される曲げ弾性率及び曲げ強度は、それぞれ５Ｇｐａ及び８０ＭＰａである。
【００８０】
例４
４．１：ホスフェート分散剤を有する（８３０ｐｐｍ）処方物の製造：比較例４
三重羽根ミキサーに、１２５ｇの単量体（Ａ）及び１５ｇのＡＶＥＣＭ社製Ｓｏｌｓｐｅｒｓｅ（商標）３６０００の単量体Ａ溶液（４％濃度）をゆっくりと撹拌（＜１０回転／分）しながら装入する。混合を５分間実施する。３０％の光開始剤Ｐ１及び０．２３％のクロルプロポキシチオキサントンＣＰＴＸベース光増感剤を含有する１８ｇの光開始剤系を添加する。これらの成分を周囲温度で５分間撹拌する。
３．５μｍの粒度を有するショット社製クオーツ（ＳｉＯ2＞９９％）を３７８．５ｇの量で添加し、そして４５ｇの三弗化イッテルビウムを添加する。混合物を、均質な流動性の粘稠混合物が得られるまでほぼ１時間にわたって周囲温度で混合する。１３７ｇのＯＸ５０ヒュームドシリカを、１５ｇの連続添加により、２時間にわたって徐々に添加する。この混合物を、２５℃の状態調整領域内で充填した後に５ｇのカートリッジ内で保存する。
【００８１】
４．２ホスフェートではない分散剤を有する（８３０ｐｐｍ）処方物の製造：例４
上記と同一の操作を繰り返したが、ただし、１５ｇのＳｏｌｓｐｅｒｓｅ（商標）３６０００溶液を、アミン指数が１ｇの分散剤当たり２０ｍｇのＫＯＨ／ｇである１５ｇのＤｉｓｐｅｒｂｙｋ（商標）１６４（０．４％）で置き換える。
次いで、何ヶ月経過した後にカートリッジの形で保存された該製品がゲル化を受けるのかを確認するために観察を実施する。
ホスフェート分散剤を有する保存製品は、２５℃で３ヶ月以内にゲル化した。１年後に、アミン指数が≦１００ｍｇの水酸化カリウム／ｇ分散剤である分散剤を有する製品は、なお使用することができ、しかもゲル化していなかった。このものは、１分以内に３ｍｍ以上で架橋し、曲げ弾性率は、ほぼ１０ＧＰａであり、そして曲げ強度は８０ＭＰａであった。
【図面の簡単な説明】
【００８２】
【図１】保存期間（日）の関数としての粘度（Ｐａ．ｓ-1）変化の曲線を示す図である。
2007515377.tif 000067
【国際調査報告】
2007515377.tif 000068
2007515377.tif 000069
2007515377.tif 000070
2007515377.tif 000071
2007515377.tif 000072
2007515377.tif 000073